"ガラス繊維層と、前記ガラス繊維層の両面に形成された樹脂層とを含んでなり、前記樹脂層はアクリル系単量体からの単位構造100重量部および下記化学式1の単量体からの単位構造25~400重量部を含む重量平均分子量500~1,000,000の化合物を含む、フレキシブルディスプレー基板。式中、R1~R6は、それぞれ同一または異なり、水素または、酸素、窒素、硫黄またはケイ素を含む連結基を有する置換もしくは無置換の炭素数1~10の炭化水素基であり、或いは極性基、単一結合または2価の連結基を有する芳香族基、シラン基、ハロゲン原子の中から選ばれ、nは1~10の整数である。前記ガラス繊維層は直径4~15μmのガラス繊維が一方向に配向整列され、20~200μmの厚さに形成されることを特徴とする、請求項1に記載のフレキシブルディスプレー基板。前記樹脂層における前記化合物はアクリル系単量体からの単位構造100重量部、化学式1の単量体からの単位構造50~200重量部、および化学式2の単量体からの単位構造20~200重量部を含む、請求項1に記載のフレキシブルディスプレー基板。式中、R7~R10は、水素または、酸素、窒素、硫黄またはケイ素を含む連結基を有する置換もしくは無置換の炭素数1~10の炭化水素基であり、或いは極性基、単一結合または2価の連結基を有する芳香族基、シラン基、ハロゲン原子の中から選ばれ、R7~R10の少なくとも一つはアクリレートやメタクリレートなどの2価の連結基を含む。前記樹脂層における前記アクリル系単量体からの単位構造は2官能以上のアクリル系またはメタクリル系化合物から選ばれるアクリル系単量体から形成されたことを特徴とする、請求項3に記載のフレキシブルディスプレー基板。前記アクリル系単量体は、ビスフェノール-Aジアクリレート、ビスフェノール-Sジアクリレート、ジシクロペンタジエニルジアクリレート、ペンタエリトリトールトリアクリレート、トリス2-ヒドロキシエチルイソシアヌレートトリアクリレートisocyanuratetriacrylate、ペンタエリトリトールテトラアクリレート、ビスフェノール-Aジメタクリレート、ビスフェノール-S-ジメタクリレート、ジシクロペンタジエニルジメタクリレート、ペンタエリトリトールトリメタクリレート、トリス2-ヒドロキシエチルイソシアヌレートトリメタクリレートisocyanuratetrimethacrylate、およびペンタエリトリトールテトラメタクリレートよりなる群から選ばれる少なくとも1種であることを特徴とする、請求項4に記載のフレキシブルディスプレー基板。前記樹脂層における前記化学式1の単量体からの単位構造は、フルオレン骨格構造が、9,9-ビス4-ヒドロキシフェニルフルオレン、9,9-ビス4-ヒドロキシ-3-メチルフェニルフルオレン、9,9-ビス4-ヒドロキシ-3-クロロフェニルフルオレン、9,9-ビス4-ヒドロキシ-3-ブロモフェニルフルオレン、9,9-ビス4-ヒドロキシ-3-フルオロフェニルフルオレン、9,9-ビス4-ヒドロキシ-3-メトキシフェニルフルオレン、9,9-ビス4-ヒドロキシ-3,5-ジメチルフェニルフルオレン、9,9-ビス4-ヒドロキシ-3,5-ジクロロフェニルフルオレン、および9,9-ビス4-ヒドロキシ-3,5-ジブロモフェニルフルオレンよりなる群から選ばれる少なくとも1種であることを特徴とする、請求項1に記載のフレキシブルディスプレー基板。前記樹脂層における化学式1の単量体からの単位構造において、nは4~10であることを特徴とする、請求項1に記載のフレキシブルディスプレー基板。本発明は、優れた光学特性を保ち且つ優れた熱的安定性を有するフレキシブルディスプレー基板を提供しようとする。本発明のフレキシブルディスプレー基板は、ガラス繊維層と、前記ガラス繊維層の両面に形成された樹脂層とを含んでなり、前記樹脂層は、アクリル系単量体からの単位構造および環状オレフィン系単量体からの単位構造を含む重量平均分子量500~1,000,000の化合物を含有する。この際、前記樹脂層における前記化合物はアクリル系単量体からの単位構造100重量部、および環状オレフィン系単量体からの単位構造25~400重量部を含むことがさらに好ましい。また、前記樹脂層において前記環状オレフィン系単量体からの単位構造を形成する環状オレフィン系単量体は、ビシクロ[2.2.1]ヘプタ-2-エン、5-メチル-ビシクロ[2.2.1]ヘプタ-2-エン、5-エチル-ビシクロ[2.2.1]ヘプタ-2-エン、5-プロピル-ビシクロ[2.2.1]ヘプタ-2-エン、5-ヘキシル-ビシクロ[2.2.1]ヘプタ-2-エン、5-デシル-ビシクロ[2.2.1]ヘプタ-2-エン、5,6-ジメチル-ビシクロ[2.2.1]ヘプタ-2-エン、5-メチル-5-エチル-ビシクロ[2.2.1]ヘプタ-2-エン、5-フェニル-ビシクロ[2.2.1]ヘプタ-2-エン、5-シクロヘキシル-ビシクロ[2.2.1]ヘプタ-2-エン、トリシクロ[4.3.0.12,5]デカ-3-エン、テトラシクロ[4.4.0.12,5.17,10]ドデカ-3-エン、3-メチル-テトラシクロ[4.4.0.12,5.17,10]ドデカ-8-エン、3-エチル-テトラシクロ[4.4.0.12,5.17,10]ドデカ-8-エン、メチル-2-メチル-ビシクロ[2.2.1]ヘプタ-5-エン-2-カルボキシレート、2-メチル-ビシクロ[2.2.1]ヘプタ-5-エンアクリレート、2-メチル-ビシクロ[2.2.1]ヘプタ-5-エンメタクリレート、ジメチルビシクロ[2.2.1]ヘプタ-5-エン-2,3-ジカルボキシレート、ジエチルビシクロ[2.2.1]ヘプタ-5-エン-2,3-ジカルボキシレート、3-メチル-3-メトキシカルボニル-テトラシクロ[4.4.0.12,5.17,10]ドデカ-8-エン、ビシクロ[2.2.1]ヘプタ-5-エン-N-シクロヘキシル-2,3-マレイミド、ビシクロ[2.2.1]ヘプタ-5-エン-2-スピロ-3’-N-フェニルスクシンイミド、ビシクロ[2.2.1]ヘプタ-5-エン-スピロ-3’-N-シクロヘキシルスクシンイミド、2-[3-エチル-3-オキセタニルメトキシ]ビシクロ[2.2.1]ヘプタ-2-エンmethoxybicyclo221hepta2ene、2-[3-エチル-3-オキセタニルメトキシメチル]ビシクロ[2.2.1]ヘプタ-2-エンmethoxymethylbicyclo221hepta2ene、3-エチル-3-オキセタニルメチルビシクロ[2.2.1]ヘプタ-5-エン-2-カルボキシレートmethylbicyclo221hepta5ene2carboxylate、5-トリエトキシシリル-ビシクロ[2.2.]ヘプタ-2-エン、5-メチルジメトキシシリル-ビシクロ[2.2.1]ヘプタ-2-エン、5-[1’-メチル-2’,5’-ジオキサ-1’-シラシクロペンチル]-ビシクロ[2.2.1]ヘプタ-2-エン、5-[1’-メチル-3’,3’,4’,4’-テトラフェニル-2’,5’-ジオキサ-1’-シラシクロペンチル]-ビシクロ[2.2.1]ヘプタ-2-エン、および5-[1’,4’,4’-トリメチル-2’および6’-ジオキサ-1’-シラシクロヘキシル]-ビシクロ[2.2.1]ヘプタ-2-エンよりなる群から選ばれる少なくとも1種であってもよい。そして、前記樹脂層において前記環状オレフィン系単量体からの単位構造を形成する環状オレフィン系単量体は、化学式1から選ばれる1種以上であることが好ましい。ここで、R1~R6は、それぞれ同一または異なり、水素または、酸素、窒素、硫黄またはケイ素を含む連結基を有する置換もしくは無置換の炭素数1~10の炭化水素基であり、或いは極性基、単一結合または2価の連結基を有する芳香族基、シラン基、ハロゲン原子の中から選ばれ、nは1~10の整数である。光透過性および熱的安定性を考慮するとき、好ましくは、前記化学式1の単量体からの単位構造におけるnは4~10である。また、前記樹脂層は、アクリル系単量体からの単位構造、化学式1の単量体からの単位構造、および下記化学式2の単量体からの単位構造を含むものであってもよく、この際、前記樹脂層における前記化合物は、アクリル系単量体からの単位構造100重量部を基準として、化学式1の単量体からの単位構造50~200重量部、および化学式2の単量体からの単位構造20~200重量部を含むことがさらに好ましい。ここで、R7~R10は、水素または、酸素、窒素、硫黄またはケイ素を含む連結基を有する置換もしくは無置換の炭素数1~10の炭化水素基であり、或いは極性基、単一結合または2価の連結基を有する芳香族基、シラン基、ハロゲン原子の中から選ばれ、R7~R10の少なくとも一つはアクリレートやメタクリレートなどの2価の連結基を含む。前記樹脂層において前記アクリル系単量体からの単位構造を形成するアクリル系単量体は2官能以上のアクリルまたはメタクリル化合物であることが好ましい。この際、前記アクリル系単量体は、ビスフェノール-Aジアクリレート、ビスフェノール-Sジアクリレート、ジシクロペンタジエニルジアクリレート、ペンタエリトリトールトリアクリレート、トリス2-ヒドロキシエチルイソシアヌレートトリアクリレートisocyanuratetriacrylate、ペンタエリトリトールテトラアクリレート、ビスフェノール-Aジメタクリレート、ビスフェノール-S-ジメタクリレート、ジシクロペンタジエニルジメタクリレート、ペンタエリトリトールトリメタクリレート、トリス2-ヒドロキシエチルイソシアヌレートトリメタクリレートisocyanuratetrimethacrylate、およびペンタエリトリトールテトラメタクリレートよりなる群から選ばれる少なくとも1種であってもよい。前記樹脂層において前記化学式1の単量体からの単位構造を形成するフルオレン系単量体は、フルオレン骨格含有アクリレートが特に制限されず、2以上の作用基を有する任意のフルオレン骨格含有アクリレートであってもよい。フルオレン骨格構造としては、9,9-ビス4-ヒドロキシフェニルフルオレン、9,9-ビス4-ヒドロキシ-3-メチルフェニルフルオレン、9,9-ビス4-ヒドロキシ-3-クロロフェニルフルオレン、9,9-ビス4-ヒドロキシ-3-ブロモフェニルフルオレン、9,9-ビス4-ヒドロキシ-3-フルオロフェニルフルオレン、9,9-ビス4-ヒドロキシ-3-メトキシフェニルフルオレン、9,9-ビス4-ヒドロキシ-3,5-ジメチルフェニルフルオレン、9,9-ビス4-ヒドロキシ-3,5-ジクロロフェニルフルオレン、および9,9-ビス4-ヒドロキシ-3,5-ジブロモフェニルフルオレンよりなる群から選ばれる少なくとも1種であってもよい。前記ガラス繊維層は、直径4~20μmのガラス繊維が一方向に配向整列され、横方向と縦方向の縦糸と横糸が1本ずつ直交して製織された形態で20~200μmの厚さにガラス繊維層を形成することが好ましい。本発明は、優れた光学特性を保ち且つ優れた熱的安定性を有するフレキシブルディスプレー基板を提供する。本発明のフレキシブルディスプレー基板は、プラスチック基板として優れた光学特性を保ち且つ優れた熱的安定性を有するために、ガラス繊維からなるガラス繊維層を感光性樹脂組成物に含浸してガラス繊維層の両面に感光性樹脂組成物層を形成させ、その厚さを適切に調節した後、UV硬化させて樹脂層を形成させることにより得られる。この際、ガラス繊維層は、直径4~15μmのガラス繊維が一方向に配向整列され、20~200μmの厚さに形成できる。このようなガラス繊維層は、熱的特性に優れるうえ、吸水性がなく、吸湿性が少ない。化学的耐久性があるため腐食せず、引張強度が強く、伸長率が少ないうえ、電気絶縁性が大きいという利点がある。前記樹脂層に含まれる化合物は、アクリル系単量体からの単位構造と、環状オレフィン系単量体からの単位構造を含む。この化合物において、アクリル系単量体は、硬化前組成物の親水性、疎水性の物性に応じて様々に選択でき、硬化前組成物の相溶性を向上させる役割を果たす。粘度が100cPs~50000cPsまで多様な商用製品が多いので選択の幅が広く、光開始剤のラジカル形成によって光硬化が行われるので、光重合により重合体が形成され、フィルム製膜の基本支持体としてネットワークを形成する役割を果たす。環状オレフィン系単量体の場合、低粘度高屈折化合物であって、安定な芳香族分子構造を持っているため、高いガラス転移温度を有し、これにより熱的安定性が向上する。この他にも、耐摩耗性に優れてスクラッチ発生頻度を減らし、耐薬品性に優れて後工程および素子製作の際にも物性変化を発生させないことに大きく役立つ。このようにアクリル系単量体と環状オレフィン系単量体のUV硬化によって光重合された化合物は、その重量平均分子量が500~1,000,000であることが好ましい。重量平均分子量が500未満の場合には、硬化後の後工程段階で煙Fumeおよび大きい重量損失WeightLossが発生する可能性が大きく、重量平均分子量が1,000,000超過の場合には、フィルムが硬くなり、柔軟性に劣るという欠点がある。この際、前記樹脂層はアクリル系単量体からの単位構造100重量部、および環状オレフィン系単量体からの単位構造25~400重量部を含むことがさらに好ましく、この含量範囲内でガラス繊維との屈折率調和がなされてさらに透明な基板になれる。前記樹脂層において前記環状オレフィン系単量体からの単位構造を形成する環状オレフィン系単量体は、ビシクロ[2.2.1]ヘプタ-2-エン、5-メチル-ビシクロ[2.2.1]ヘプタ-2-エン、5-エチル-ビシクロ[2.2.1]ヘプタ-2-エン、5-プロピル-ビシクロ[2.2.1]ヘプタ-2-エン、5-ヘキシル-ビシクロ[2.2.1]ヘプタ-2-エン、5-デシル-ビシクロ[2.2.1]ヘプタ-2-エン、5,6-ジメチル-ビシクロ[2.2.1]ヘプタ-2-エン、5-メチル-5-エチル-ビシクロ[2.2.1]ヘプタ-2-エン、5-フェニル-ビシクロ[2.2.1]ヘプタ-2-エン、5-シクロヘキシル-ビシクロ[2.2.1]ヘプタ-2-エン、トリシクロ[4.3.0.12,5]デカ-3-エン、テトラシクロ[4.4.0.12,5.17,10]ドデカ-3-エン、3-メチル-テトラシクロ[4.4.0.12,5.17,10]ドデカ-8-エン、3-エチル-テトラシクロ[4.4.0.12,5.17,10]ドデカ-8-エン、メチル-2-メチル-ビシクロ[2.2.1]ヘプタ-5-エン-2-カルボキシレート、2-メチル-ビシクロ[2.2.1]ヘプタ-5-エンアクリレート、2-メチル-ビシクロ[2.2.1]ヘプタ-5-エンメタクリレート、ジメチルビシクロ[2.2.1]ヘプタ-5-エン-2,3-ジカルボキシレート、ジエチルビシクロ[2.2.1]ヘプタ-5-エン-2,3-ジカルボキシレート、3-メチル-3-メトキシカルボニル-テトラシクロ[4.4.0.12,5.17,10]ドデカ-8-エン、ビシクロ[2.2.1]ヘプタ-5-エン-N-シクロヘキシル-2,3-マレイミド、ビシクロ[2.2.1]ヘプタ-5-エン-2-スピロ-3’-N-フェニルスクシンイミド、ビシクロ[2.2.1]ヘプタ-5-エン-スピロ-3’-N-シクロヘキシルスクシンイミド、2-[3-エチル-3-オキセタニルメトキシ]ビシクロ[2.2.1]ヘプタ-2-エンmethoxybicyclo221hepta2ene、2-[3-エチル-3-オキセタニルメトキシメチル]ビシクロ[2.2.1]ヘプタ-2-エンmethoxymethylbicyclo221hepta2ene、3-エチル-3-オキセタニルメチルビシクロ[2.2.1]ヘプタ-5-エン-2-カルボキシレートmethylbicyclo221hepta5ene2carboxylate、5-トリエトキシシリル-ビシクロ[2.2.1]ヘプタ-2-エン、5-メチルジメトキシシリル-ビシクロ[2.2.1]ヘプタ-2-エン、5-[1’-メチル-2’,5’-ジオキサ-1’-シラシクロペンチル]-ビシクロ[2.2.1]ヘプタ-2-エン、5-[1’-メチル-3’,3’,4’,4’-テトラフェニル-2’,5’-ジオキサ-1’-シラシクロペンチル]-ビシクロ[2.2.1]ヘプタ-2-エン、および5-[1’,4’,4’-トリメチル-2’および6’-ジオキサ-1’-シラシクロヘキシル]-ビシクロ[2.2.1]ヘプタ-2-エンよりなる群から選ばれる少なくとも1種であってもよい。特に、本発明のフレキシブルディスプレー基板の光透過度と熱的安定性を同時に大幅向上させるためには、前記樹脂層において前記環状オレフィン系単量体からの単位構造を形成する環状オレフィン系単量体は、下記の化学式1で表される化合物であることが好ましい。このような単量体は、低粘度高屈折の化合物であって、樹脂層の屈折率を大きく向上させてガラス繊維層との屈折率を最小化させ、これによりガラス繊維層と樹脂層間の界面における反射率を低下させ、基板の全体光透過率を向上させることができる。また、安定な芳香族分子構造を持っているため、高いガラス転移温度を有し、熱的安定性が大きく向上する。その他にも、耐摩耗性に優れてスクラッチ発生頻度を減らし、耐薬品性に優れて後工程および素子製作の際にも物性の変化を発生させないことに大きく役立つ。ここで、R1~R6は、それぞれ同一または異なり、水素または、酸素、窒素、硫黄またはケイ素を含む連結基を有する置換もしくは無置換の炭素数1~10の炭化水素基であり、或いは極性基、単一結合または2価の連結基を有する芳香族基、シラン基、ハロゲン原子の中から選ばれ、nは1~10の整数である。また、前記炭素数1~10の炭化水素基は、メチル基、エチル基、プロピル基およびこれらの組み合わせよりなる群から選ばれるいずれか一つのアルキル基;シクロペンチル基、シクロヘキシル基およびこれらの組み合わせよりなる群から選ばれるいずれか一つのシクロアルキル基;並びにビニル基、アリール基、プロフェニル基およびこれらの組み合わせよりなる群から選ばれるいずれか一つのアルケニル基;の中から選ばれる少なくとも一つを含むことが好ましい。前記置換もしくは無置換の炭化水素基は、化学式1のように直接環構造に結合してもよく、連結基を介して環状に結合してもよい。前記連結基としては、炭素原子数1~10の2価の炭化水素基、酸素、窒素、硫黄またはケイ素を含む連結基、例えばカルボニル基、オキシカルボニル基、スルホン基、エーテル結合、チオエーテル結合、イミノ基、アミド結合、シロキサン結合などを挙げることができ、これらの組み合わせを含む連結基であってもよい。前記極性基は、水酸基、炭素数1~10のアルコキシ基、カルボニルオキシ基、アルコキシカルボニル基、シアノ基、アミド基、イミド基、アミノ基、アシル基、スルホニル基およびカルボキシル基などを挙げることができる。さらに具体的には、前記アルコキシ基としてはメトキシ基、エトキシ基などを挙げることができ、カルボニルオキシ基としてはアセトキシ基、プロピオニルオキシ基などのアルキルカルボニルオキシ基、エトキシカルボニル基などを挙げることができ、アミノ基としては第1級アミノ基を挙げることができる。前記単一結合または2価の連結基を有する芳香族基における2価の連結基としては、アルキレン基、特に炭素数1~10、好ましくは1~5であり、例えばメチレン基、エチレン基、トリメチレン基、アリレン基、オキシアルキレン基、オキシアリレン基、オキシカルボニル基、イミノカルボニル基、カルボニル基、アセチレン基、ウレイレン基、硫黄または酸素などのへテロ原子、アミノ基などを挙げることができる。また、これらの連結基を2つ以上組み合わせてもよい。このような連結基を介して芳香族基を含めなければならないが、前記芳香族基は芳香族化合物の1水素離脱体を含む。前記1水素離脱体の具体的な例としては、ベンゼン、ペンタレン、ナフタレン、アズレン、ヘプタレン、ビフェニレン、インダセン、アセナフチレン、フェナントレン、アントラセン、フルオランテン、アセフェナントリレン、トリフェニレン、ピレン、クリセン、ナフタセン、プライアデン、ピセン、ペリレン、ペンタフェン、ペンタセン、テトラフェニレン、ヘキサフェン、ヘキサセン、ルビセン、コロネン、トリナフチレン、ヘプタフェン、ヘプタセン、ピラセン、オバレンおよびこれらの組み合わせよりなる群から選ばれるいずれか一つの単環式化合物;チオフェン、チアントレン、フラン、ピラン、イソベンゾフラン、クロメン、クサンテン、フェノキサチイン、ピロール、イミダゾール、ピラゾール、イソチアゾール、イソオキサゾール、ピリジン、ピラジン、ピリミジン、ピリダジン、インドリジン、イソインドール、インドール、インダゾール、プリン、キノリジン、イソキノン、キノリン、フタラジン、ナフチリジン、キノキサリン、シノリン、プテリジン、カルバゾール、ベータカルボリン、フェナンチリジン、アクリジン、ペリミジン、フェナントロリン、フェナジン、フェナルサジン、フェノチアジン、フラザン、フェノキサジンおよびこれらの組み合わせよりなる群から選ばれるヘテロ環化合物;およびこれらの置換基を有するものが挙げられる。前記シラン基は、トリメトキシシリル基、トリエトキシシリル基およびこれらの組み合わせよりなる群から選ばれるいずれか一つのアルコキシシリル基、またはトリメチルシロキシ基、トリエチルシロキシ基およびこれらの組み合わせよりなる群から選ばれるいずれか一つのトリオルガノシロキシ基であることが好ましい。前記ハロゲン原子としてはフッ素、塩素、臭素などを挙げることができる。前記化学式1の単量体において、アルキレンオキシドの繰り返し単位数であるnの増加に伴い、光透過性は向上するが、熱的安定性は低下することもある。このような観点から光透過性および熱的安定性を考慮するとき、好ましくは、前記化学式1の単量体からの単位構造におけるnは4~10である。具体的な一例として、前記化学式1の単量体からの単位構造を形成するフルオレン系単量体は、フルオレン骨格含有アクリレートが特に制限されず、2つ以上の作用基を有する任意のフルオレン骨格含有アクリレートであってもよい。フルオレン骨格構造としては、9,9-ビス4-ヒドロキシフェニルフルオレン、9,9-ビス4-ヒドロキシ-3-メチルフェニルフルオレン、9,9-ビス4-ヒドロキシ-3-クロロフェニルフルオレン、9,9-ビス4-ヒドロキシ-3-ブロモフェニルフルオレン、9,9-ビス4-ヒドロキシ-3-フルオロフェニルフルオレン、9,9-ビス4-ヒドロキシ-3-メトキシフェニルフルオレン、9,9-ビス4-ヒドロキシ-3,5-ジメチルフェニルフルオレン、9,9-ビス4-ヒドロキシ-3,5-ジクロロフェニルフルオレン、および9,9-ビス4-ヒドロキシ-3,5-ジブロモフェニルフルオレンよりなる群から選ばれる少なくとも1種であってもよい。特に、本発明のフレキシブルディスプレー基板の光透過度と熱的安定性を同時に大幅向上させるためには、前記樹脂層において化学式2の単量体からの単位構造をさらに含むことが好ましい。ここで、R7~R10は、水素または、酸素、窒素、硫黄またはケイ素を含む連結基を有する置換もしくは無置換の炭素数1~10の炭化水素基であり、或いは極性基、単一結合または2価の連結基を有する芳香族基、シラン基、ハロゲン原子の中から選ばれ、R7~R10の少なくとも一つはアクリレートやメタクリレートなどの2価の連結基を含む。化学式2の単量体からの単位構造は、樹脂層の屈折率を大幅向上させてガラス繊維層との屈折率を最小化させ、これによりガラス繊維層と樹脂層間の界面における反射率を低下させ、基板の全体光透過率を向上させることができる。すなわち、また、化学式2の単量体は、1.58以上の高い屈折率を有する化合物であって、高いガラス転移温度、架橋度および耐熱性を同時に有する。このように化学式2の単量体からの単位構造を含む場合、前記樹脂層の化合物は、アクリル系単量体からの単位構造100重量部を基準として、化学式1の単量体からの単位構造50~200重量部、および化学式2の単量体からの単位構造20~200重量部を含むことがさらに好ましく、この含量範囲内でガラス繊維との屈折率調和がなされてさらに透明な基板になれる。そして、アクリル系単量体からの単位構造100重量部に対して、化学式1の単量体および/または化学式2の単量体からの単位構造を200重量部超過して含む場合には、硬化度があまり高くなって基板の硬度が非常に増加してしまい、可撓性に劣るという問題点が発生する。前記化学式2において、前記炭素数1~10の炭化水素基は、メチル基、エチル基、プロピル基およびこれらの組み合わせよりなる群から選ばれるいずれか一つのアルキル基;シクロペンチル基、シクロヘキシル基およびこれらの組み合わせよりなる群から選ばれるいずれか一つのシクロアルキル基;並びにビニル基、アリール基、プロフェニル基およびこれらの組み合わせよりなる群から選ばれるいずれか一つのアルケニル基;の中から選ばれる少なくとも1種を含むことが好ましい。前記置換もしくは無置換の炭化水素基は、化学式1のように直接環構造に結合してもよく、連結基を介して環構造に結合してもよい。前記連結基としては、炭素原子数1~10の2価の炭化水素基、酸素、窒素、硫黄またはケイ素を含む連結基、例えばカルボニル基、オキシカルボニル基、スルホン基、エーテル結合、チオエーテル結合、イミノ基、アミド結合、シロキサン結合などを挙げることができ、これらの組み合わせを含む連結基であってもよい。前記極性基は、水酸基、炭素数1~10のアルコキシ基、カルボニルオキシ基、アルコキシカルボニル基、シアノ基、アミド基、イミド基、アミノ基、アシル基、スルホニル基およびカルボキシル基などを挙げることができる。さらに具体的には、前記アルコキシ基としてはメトキシ基、エトキシ基などを挙げることができ、カルボニルオキシ基としてはアセトキシ基、プロピオニルオキシ基などのアルキルカルボニルオキシ基、エトキシカルボニル基などを挙げることができ、アミノ基としては第1級アミノ基を挙げることができる。前記単一結合または2価の連結基を有する芳香族基における2価の連結基としては、アルキレン基、特に炭素数1~10、好ましくは1~5であり、例えばメチレン基、エチレン基、トリメチレン基、アリレン基、オキシアルキレン基、オキシアリレン基、オキシカルボニル基、イミノカルボニル基、カルボニル基、アセチレン基、ウレイレン基、硫黄または酸素などのへテロ原子、アミノ基などを挙げることができる。また、これらの連結基を2つ以上組み合わせてもよい。このような連結基を介して芳香族基を含めなければならないが、前記芳香族基は芳香族化合物の1水素離脱体を含むことができる。前記1水素離脱体の芳香族化合物の具体的な例としては、ベンゼン、ペンタレン、ナフタレン、アズレン、ヘプタレン、ビフェニレン、インダセン、アセナフチレン、フェナントレン、アントラセン、フルオランテン、アセフェナントリレン、トリフェニレン、ピレン、クリセン、ナフタセン、プライアデン、ピセン、ペリレン、ペンタフェン、ペンタセン、テトラフェニレン、ヘキサフェン、ヘキサセン、ルビセン、コロネン、トリナフチレン、ヘプタフェン、ヘプタセン、ピラセン、オバレンおよびこれらの組み合わせよりなる群から選ばれるいずれか一つの単環式化合物;チオフェン、チアントレン、フラン、ピラン、イソベンゾフラン、クロメン、クサンテン、フェノキサチイン、ピロール、イミダゾール、ピラゾール、イソチアゾール、イソオキサゾール、ピリジン、ピラジン、ピリミジン、ピリダジン、インドリジン、イソインドール、インドール、インダゾール、プリン、キノリジン、イソキノン、キノリン、フタラジン、ナフチリジン、キノキサリン、シノリン、プテリジン、カルバゾール、ベータカルボリン、フェナンチリジン、アクリジン、ペリミジン、フェナントロリン、フェナジン、フェナルサジン、フェノチアジン、フラザン、フェノキサジンおよびこれらの組み合わせよりなる群から選ばれるヘテロ環化合物;およびこれらの置換基を有するものが挙げられる。前記シラン基は、トリメトキシシリル基、トリエトキシシリル基およびこれらの組み合わせよりなる群から選ばれるいずれか一つのアルコキシシリル基、またはトリメチルシロキシ基、トリエチルシロキシ基およびこれらの組み合わせよりなる群から選ばれるいずれか一つのトリオルガノシロキシ基であることが好ましい。前記ハロゲン原子としてはフッ素、塩素、臭素などを挙げることができる。一方、樹脂層において前記アクリル系単量体からの単位構造を形成するアクリル系単量体は、2官能以上のアクリルまたはメタクリル化合物であることが好ましく、この際、前記アクリル系単量体は、ビスフェノール-Aジアクリレート、ビスフェノール-Sジアクリレート、ジシクロペンタジエニルジアクリレート、ペンタエリトリトールトリアクリレート、トリス2-ヒドロキシエチルイソシアヌレートトリアクリレートisocyanuratetriacrylate、ペンタエリトリトールテトラアクリレート、ビスフェノール-Aジメタクリレート、ビスフェノール-S-ジメタクリレート、ジシクロペンタジエニルジメタクリレート、ペンタエリトリトールトリメタクリレート、トリス2-ヒドロキシエチルイソシアヌレートトリメタクリレートisocyanuratetrimethacrylate、およびペンタエリトリトールテトラメタクリレートよりなる群から選ばれる少なくとも1種であってもよい。本発明の樹脂層を形成するための感光性樹脂組成物は、メイン組成としては、上述した単量体以外に、これらを光硬化させるために光開始剤をさらに含む。本発明における光重合開始剤とは、露光によって分解または結合を引き起こし、ラジカル、陰イオン、陽イオンなどの前記アクリル系単量体および環状オレフィン系単量体の重合を開始することが可能な活性種を発生させる化合物を意味する。ここで、光開始剤は、アクリル系単量体および環状オレフィン系単量体を光硬化させることが可能な通常の光開始剤を選択することができる。前記光重合開始剤としては、Irgacure907、Irgacure369、IrgacureOX01、Irgacure242、チオキサントン、2,4-ジエチルチオキサントン、チオキサントン-4-スルホン酸、ベンゾフェノン、4,4’-ビスジエチルアミノベンゾフェノン、アセトフェノン、p-ジメチルアミノアセトフェノン、α,α’-ジメトキシアセトキシベンゾフェノン、2,2’-ジメトキシ-2-フェチルアセトフェノン、p-メトキシアセトフェノン、2-メチル[4-メチルチオフェニル]-2-モルホリノ-1-プロパノン、2-ベンジル-2-ジエチルアミノ-1-4-モルホリノフェニル-ブタン-1-オン、2-ヒドロキシ-2メチル-1-フェニルプロパン-1-オン、4-2-ヒドロキシエトキシフェニル-2-ヒドロキシ-2-プロピルケトン、1-ヒドロキシシクロヘキシルフェニルケトンなどのケトン類;アトランキノン、1,4-ナフトキノンなどのキノン類;1,3,5-トリストリクロロメチル-s-トリアジン、1,3-ビストリクロロメチル-5-2-クロロフェニル-s-トリアジン、1,3-ビストリクロロフェニル-s-トリアジン、フェナシルクロリド、トリブロモメチルフェニルスルホン、トリストリクロロメチル-s-トリアジンなどのハロゲン化合物;ジ-t-ブチルペルオキシドなどの過酸化物;246-トリメチルベンゾイルジフェニルホスフィンオキシドなどのアシルホスフィンオキシド類;が使用できる。本発明において、前記光重合開始剤は単独で或いは組み合わせて使用できる。前記光重合開始剤は組成物100重量に対して0.5~20重量含有することができる。前記光重合開始剤の含量が0.5重量未満の場合には、感度が十分でないため、アクリル系重合転換率が80以下であって、粘着性のある単量体の特性が残るおそれがあり、形成しようとするフィルムの基本光学物性を有することが難しい。また、前記光重合開始剤の含量が20重量超過の場合には、形成されたフィルムの光透過性、ヘイズ、イエローインデックスなどが低下し易い。感光性樹脂組成物の粘度を調節するために希釈剤を含み、希釈剤の含量は重量20~80であることが好ましい。前記希釈剤としては、前記組成物の製造または粘度維持のためのものであって、次のような物質を使用することができる。例えば、メタノール、エタノールなどのアルコール類;テトラヒドロフラン、ジエチレングリコールジメチルエーテル、ジエチレングリコールジエチルエーテルなどのエーテル類;プロピレングリコールメチルエーテルアセテート、プロピレングリコールエチルエーテルアセテート、プロピレングリコールプロピルエーテルアセテート、プロピレングリコールブチルエーテルアセテートなどのプロピレングリコールアルキルエーテルアセテート類;などを挙げることができる。このような希釈剤の中でも、溶解性、各成分との反応性および塗膜形成の便利性の観点から、ジエチレングリコールジメチルエーテル、ジエチレングリコールジエチルエーテル、プロピレングリコールメチルエーテルアセテート類;メチルエチルケトン、シクロヘキサノン、4-ヒドロキシ-4-メチル-2-ペンタノンなどのケトン類;酢酸のメチルエステル、エチルエステル、プロピルエステルおよびブチルエステル、2-ヒドロキシプロピオン酸のエチルエステルおよびメチルエステル、2-ヒドロキシ-2-メチルプロピオン酸のエチルエステル、ヒロキシ酢酸のメチルエステル、エチルエステルおよびブチルエステル、乳酸エチル、乳酸プロピル、乳酸ブチル、メトキシ酢酸のメチルエステル、エチルエステル、プロピルエステルおよびブチルエステル、プロポキシ酢酸のメチルエステル、エチルエステル、プロピルエステルおよびブチルエステル、ブトキシ酢酸のメチルエステル、エチルエステル、プロピルエステルおよびブチルエステル、2-メトキシプロピオン酸のメチルエステル、エチルエステル、プロピルエステルおよびブチルエステル、2-エトキシプロピオン酸のメチルエステル、エチルエステル、プロピルエステルおよびブチルエステル、2-ブトキシプロピオン酸のメチルエステル、エチルエステル、プロピルエステルおよびブチルエステル、3-メトキシプロパンのメチルエステル、エチルエステル、プロピルエステルおよびブチルエステル、3-エトキシプロピオン酸のメチルエステル、エチルエステル、プロピルエステルおよびブチルエステル、3-ブトキシプロピオン酸のメチルエステル、エチルエステル、プロピルエステルおよびブチルエステルなどのエステル類の使用が好ましい。また、前記希釈剤は高沸点希釈剤と共に使用できる。使用可能な高沸点希釈剤として、例えば、N-メチルホルムアミド、N,N-ジメチルホルムアミド、N-メチルアセトアミド、N,N-ジメチルアセトアミド、N-メチルピロリドン、ジメチルスルホキシド、ベンジルエチルエステルを挙げることができる。前記希釈剤は、組成物100重量に対して20~80重量含むが、前記希釈剤の含量が前記範囲内にある場合、円滑なフィルムを製膜することができる効果がある。その他にも、特別な機能の発現のために、界面活性剤、硬化促進剤、酸化防止剤などの添加剤をさらに含むこともできる。前記添加剤のうち、特に、表面塗布性を向上させるための界面活性剤を含むことができるが、界面活性剤としては、フッ素系およびシリコン系の界面活性剤、例えば、3M社のFC-129、FC-170CおよびFC-430、DIC社のF-172、F-173、F-183、F-470およびF-475、信越シリコーン社のKP322、KP323、KP340、KP341などがある。このような界面活性剤は、組成物100重量部に対して5重量部以下、好ましくは2重量部以下で含まれ得る。界面活性剤の含量が5重量部を超過する場合、塗布の際に泡が発生するという問題がある。このような問題はガラス繊維の含浸およびフィルム製膜の際に影響を与えて好ましくない。本発明の樹脂組成物の中には、必要に応じて透明性、耐溶剤性、耐熱性などの特性を損傷させない範囲で少量の酸化防止剤、紫外線吸収剤、染色顔料などを含んでもよい。以下、本発明の実施例を説明する。下記表1のような成分および含量重量を混合し、これを3時間攪拌して感光性樹脂組成物を製造した後、ここに厚さ40~150μmのガラス繊維層を含浸して約5~30分間超音波処理し、これをガラス基板と離型フィルムとの間に置き、ドクターブレード法を用いて、ガラス繊維層の一面の樹脂層の厚さが40~130μmとなるように厚さを調節した後、UV硬化を行って基板を得た。ここで、実施例1~5における環状オレフィン系単量体は、化学式1の化合物R1~R6とも水素であって、実施例1はn=2、実施例2はn=4、実施例3はn=6、実施例4はn=8、実施例5はn=10の場合であり、アクリル系単量体として使用されたE60とE90はSKCYTEC社の商品名EBECRYL9260、EBECRYL9390の製品であり、希釈剤はプロピレングリコールエチルエーテルアセテートを使用し、光開始剤はIrgacure907とIrgacure369を1:1で混合して使用した。こうして得た実施例1~5および比較例1の性能を評価した結果は下記表2および図1のとおりであり、各評価項目に対する測定方法は次のとおりである。ヘイズ測定器日本電色工業株式会社製、NDH2000モデルを用いてMethod3によってD65光源でフィルムの透過度およびヘイズを測定する。この際、波長は550nm基準である。UV-visspectrometerVarian社製、CARY-100モデルを用いてASTME313測定法によってフィルムのYIを測定した。アッペ屈折計を用いてフィルムを25°Cで測定した。N2条件の下に600°Cで10°C/minで昇温しながら発生する重量損失Weightlossの部分を重点的に観察した。FT-赤外線分光光度計FT-IRspectrophotometer、ThermoNicolet社のAvatar360FT-IR製品を用いて反射モードSmartMiracleアクセサリー付で500~4000cm-1領域の透過率値を測定する。このように、比較例1は光透過度が90に達せず、ヘイズが40を上回り、YI値が6.5を上回るが、実施例1~5はいずれも比較例1より優れた光学特性を示すことが分かる。熱安定性評価のために、熱重量分析器ThermogravimetricAnalyzer、TGAで分析した結果は図1図1において、Y軸は600°Cまで熱的安定性を有する残留率を示すのとおりであり、その結果、環状オレフィン系単量体を含んでいない比較例1は600°Cまで昇温したときに残留物が約40重量であるが、実施例1~5は約50重量を超過して残留して熱安定性に優れることが分かる、トリメチロールプロパンアセタール化生成物ジアクリレートR604、日本化薬株式会社製と、このトリメチロールプロパンアセタール化生成物ジアクリレート100重量部を基準として、化学式2の単量体に該当するテトラキスグリシジルオキシフェニルエタン-GAC25重量部、2価の作用基を有するフルオレンアクリレートHR-6060、ミウォンスペシャルティケミカル製、化学式1におけるR1~R6はいずれもHであり、nは3である化合物100重量部をまず混合し、この単量体混合物100重量部を基準として、1-ヒドロキシシクロヘキシルフェニルケトンIrgacure184、Basf社製2重量部と、プロピレングリコールエチルエーテルアセテート30重量部をさらに混合して、硬化前樹脂層組成物を製造した。この硬化前樹脂層組成物に厚さ100μmのガラス繊維を含浸させ、30分間超音波処理した。ガラス基板2枚内に離型フィルム2枚を位置させ、その間にガラス繊維層を挿入し、ドクターブレード法を用いて樹脂層の厚さが100μmとなるように調節し、両側に約10J/cm2のUV光で照射させた後、ガラス基板と離型フィルを除去することにより基板を得た。化学式2の単量体に該当するテトラキスグリシジルオキシフェニルエタン-GACをトリメチロールプロパンアセタール化生成物ジアクリレート100重量部を基準として50重量部含む以外は、実施例6と同様にして基板を製造した。化学式2の単量体に該当するテトラキスグリシジルオキシフェニルエタン-GACをトリメチロールプロパンアセタール化生成物ジアクリレート100重量部を基準として100重量部含む以外は、実施例6と同様にして基板を製造した。化学式2の単量体に該当する単量体を1,1,2,2-テトラキス[4-アクリロキシポリエトキシフェニル]エタンとし、その含量をトリメチロールプロパンアセタール化生成物ジアクリレート100重量部を基準として50重量部とする以外は、実施例6と同様にして基板を製造した。実施例9において化学式2の単量体に該当する単量体1,1,2,2-テトラキス[4-アクリロキシポリエトキシフェニル]エタンをトリメチロールプロパンアセタール化生成物ジアクリレート100重量部を基準として100重量部含む以外は、実施例4と同様にして基板を製造した。化学式2の単量体を含まない以外は実施例6と同様にして基板を製造した。こうして得た実施例6~10および比較例2の性能を評価した結果は下記表3のとおりであり、各評価項目の測定方法は次のとおりである。ヘイズ測定器日本電色工業株式会社製、NDH2000モデルを用いてMethod3によってD65光源でフィルムの透過度およびヘイズを測定する。この際、波長は550nm基準である。PerkinElmer社のモデルTGA-TGA7を用いて10°C/分の昇温速度で測定した。PerkinElmer社のモデルTMA-Diamondを使用し、窒素雰囲気中で10°C/minの速度で昇温し、1g重量で荷重を加えた。フィルムの熱履歴を除去するために、室温から200°Cまで10°C/minの速度で昇温した後、再び室温から10°C/minの速度で300°Cまで昇温し、温度50~250°Cでの熱膨張係数を算出した。本発明の実施例6~実施例10は、ガラス繊維を用いる場合でも比較例2のように高い光透過率を示す。そして、化学式2の単量体からの単位構造を含むことにより、実施例6~10は230°C以上の優れたTgおよび15ppm以下の熱膨張係数を得ることができることが分かる。"